(57)【要約】【課題】チタン鉱石を原料とした四塩化チタンの製造工程で副生した不純物金属塩化物から有価物を分離回収すると共に、廃棄物の絶対量も削減する技術を提供する。【解決手段】チタン成分および不純物金属成分を含有するチタン鉱石とコークスを塩素で反応させて四塩化チタンを製造する四塩化チタン製造工程と、四塩化チタン製造工程でチタン成分から生成した四塩化チタンを回収する四塩化チタン回収工程と、四塩化チタン製造工程で不純物金属成分から副生した不純物金属塩化物中の塩素分を塩酸の形で回収するとともに未反応のチタン鉱石およびコークスを回収する回収工程とを有することを特徴とする四塩化チタンの製造方法。【選択図】図１
2014181153.tif 000002
【特許請求の範囲】
【請求項１】
不純物金属成分を含有するチタン鉱石とコークスとを塩素で反応させて四塩化チタンを製造する四塩化チタン製造工程と、
前記四塩化チタン製造工程で生成した四塩化チタンを回収する四塩化チタン回収工程と、
前記四塩化チタン製造工程で副生した不純物金属塩化物中の塩素分を塩酸の形で回収するとともに未反応のチタン鉱石およびコークスを回収する回収工程とを有することを特徴とする四塩化チタンの製造方法。
【請求項２】
前記回収工程において、前記不純物金属塩化物を水洗処理して得られたスラリーをろ液と固形物に分離した後、前記固形物を塩素化処理することを特徴とする請求項１に記載の四塩化チタンの製造方法。
【請求項３】
前記回収工程において、前記不純物金属塩化物を水洗処理して得られたスラリーを、ろ液と固形物に分離した後、前記ろ液を乾燥処理することを特徴とする請求項１に記載の四塩化チタンの製造方法。
【請求項４】
前記水溶液と固形物の分離処理を、沈降分離、圧縮濾過分離または遠心分離により行なうことを特徴とする請求項２または３に記載の四塩化チタンの製造方法。
【請求項５】
前記乾燥処理で副生した塩酸ガスを塩酸水溶液として回収することを特徴とする請求項３に記載の四塩化チタンの製造方法。
【請求項６】
前記乾燥処理に用いる熱源として、スポンジチタンの製造工程で発生する余剰熱を利用することを特徴とする請求項３に記載の四塩化チタンの製造方法。
【請求項７】
前記余剰熱が、チタン鉱石の塩素化反応容器から発生する熱、四塩化チタンを還元してスポンジチタンを製造するスポンジチタン反応容器の冷却の際に発生する余剰熱、または、四塩化チタン還元用のマグネシウムを製造する塩化マグネシウムの溶融塩電解槽から発生する余剰熱であることを特徴とする請求項６に記載の四塩化チタンの製造方法。
【請求項８】
前記余剰熱が、チタン鉱石の塩素化反応で副生したＣＯガスの燃焼熱であることを特徴とする請求項６に記載の四塩化チタンの製造方法。
【発明の詳細な説明】
【技術分野】
【０００１】
本発明は、チタン鉱石を原料として四塩化チタンを製造する方法に係り、特に、四塩化チタンの製造工程で発生する廃棄物の処理方法に関する。
【背景技術】
【０００２】
四塩化チタンは、チタン鉱石の塩素化反応により製造されているが、チタン鉱石には数％の不純物酸化物が含まれている。これらの不純物酸化物の大半は、酸化チタンと同様に塩素化されるが、大部分の不純物塩化物は、コストをかけて産業廃棄物として処理されている。
【０００３】
しかしながら、従来の方法では、廃棄物処理のためのコストを要するといった経済的観点のみならず、廃棄物の発生という地球環境の保護という意味でも改善の余地が残されている。
【０００４】
チタン鉱石の塩素化工程で発生する廃棄物中の固形物は、四塩化チタンよりも融点が高く、プレスケーキの形で、最終的に埋め立て処理され（例えば、特許文献１参照）、廃水は、無害化処理された後、公共下水道を経て海洋に放出されている。
【０００５】
前記した固形物の大半は、不純物金属の塩化物が水酸化物に変換されたものであり、大局的にはチタン鉱石の塩素化に使用した塩素ガスが前記塩化物の形で廃棄されていることを意味し、塩素ガス原単位という観点からも改善が求められている。
【０００６】
前記塩素ガス原単位の改善手法としては、不純物金属塩化物の水洗処理された溶液をプレスケーキとして処理する際の含水率を低減させる手段が考えられるが、実用的には、含水率に限界があり別の手段が求められている。
【０００７】
また、無害化された廃水については、工場内にリサイクル使用する手段もあるが、その用途や使用量は、限られており、前記廃水の全量を工場内のリサイクルに充てることは難しく、やはり別の処理手段が求められている。
【０００８】
このように四塩化チタンの製造工程で発生する廃棄物を効率よく処理して、その発生量を抑制できるような技術が求められている。
【０００９】
このような観点においては、塩素化工程で発生した塩化残渣を酸化焙焼して前記残渣中に含まれる塩素ガスを回収する技術が知られている（例えば、特許文献２参照）。この方法はいわゆる塩化物の酸化焙焼による塩素ガスの回収技術に関するものであるが、この方法においては、反応に必要な酸素ガスが新たに必要となりコスト面で改善の余地が残されている。
【００１０】
このように、チタン鉱石の塩素化工程で発生する不純物金属塩化物から有価物を効率よく回収してリサイクル利用でき、かつ、廃棄物の絶対量を削減できるような技術が求められている。
【先行技術文献】
【特許文献】
【００１１】
【特許文献１】特開平２０１２−０１１２７８号公報
【特許文献２】特開昭５２−１１４４４９１号公報
【発明の概要】
【発明が解決しようとする課題】
【００１２】
本発明は、チタン鉱石を原料とした四塩化チタンの製造工程で副生した不純物金属塩化物から有価物を分離回収すると共に、廃棄物の絶対量も削減する手段の提供を目的とするものである。
【課題を解決するための手段】
【００１３】
かかる実情に鑑み前記課題の解決手段について鋭意検討を重ねてきたところ、チタン鉱石の塩素化による四塩化チタンの製造工程で副生した不純物金属塩化物を水洗処理した後、これを固形物と廃液に分離し、次いで、前記固形物を脱水処理してから、これを塩素化すると共に、前記廃液の方は、加熱処理することにより、不純物金属塩化物から塩酸と四塩化チタンを回収することができることを見出し、本発明を完成するに至った。
【００１４】
即ち、本発明に係る四塩化チタンの製造方法は、不純物金属成分を含有するチタン鉱石とコークスを塩素で反応させて四塩化チタンを製造する四塩化チタン製造工程と、四塩化チタン製造工程で生成した四塩化チタンを回収する四塩化チタン回収工程と、四塩化チタン製造工程で副生した不純物金属塩化物中の塩素分を塩酸の形で回収するとともに未反応のチタン鉱石およびコークスを回収する回収工程を有することを特徴とするものである。
【００１５】
本発明に係る四塩化チタンの製造方法は、回収工程において、不純物金属塩化物を水洗処理して得られたスラリーをろ液と固形物に分離した後、固形物を塩素化処理することを好ましい態様とするものである。
【００１６】
本発明に係る四塩化チタンの製造方法は、回収工程において、不純物金属塩化物を水洗処理して得られたスラリーを、ろ液と固形物に分離した後、ろ液を乾燥処理することを好ましい態様とするものである。
【００１７】
本発明に係る四塩化チタンの製造方法は、水溶液と固形物の分離処理を、沈降分離、圧縮濾過分離または遠心分離により行なうことを好ましい態様とするものである。
【００１８】
本発明に係る四塩化チタンの製造方法は、乾燥処理で副生した塩酸ガスを塩酸水溶液として回収することを好ましい態様とするものである。
【００１９】
本発明に係る四塩化チタンの製造方法に係る乾燥に用いる熱源として、スポンジチタン反応容器の冷却の際に発生する余剰熱または塩化マグネシウムの溶融塩電解槽から発生する余剰熱を用いることを好ましい態様とするものである。
【発明の効果】
【００２０】
本発明に係る方法に従うことで、チタン鉱石の塩素化法に基づき四塩化チタンの製造工程で副生した不純物金属異塩化物から有価金属を効率よく抽出することができるのみならず、廃棄物の絶対量も効率よく削減することができる、という効果を奏するものである。
【図面の簡単な説明】
【００２１】
【図１】本発明の一実施形態を示す模式図である。
【発明を実施するための形態】
【００２２】
本発明の最良の実施形態について図面を用いながら以下に詳細に説明する。図１は、本発明に係る好ましい態様の設備仕様の一例を表している。本発明に係る四塩化チタンの製造方法について図１を用いて以下に説明する。
【００２３】
塩化炉１内では、チタン鉱石とコークスに対して底部から供給された塩素ガスにより流動層５が形成されている。この流動層５に対して、上部より、チタン鉱石およびコークスが連続的に投入されている。
【００２４】
流動層５の温度は、１０００℃近傍に維持されており、その結果、流動層５内では、四塩化チタンが生成され、同時にＣＯ２およびＣＯガスが副生される。また、チタン鉱石に含まれている鉄やシリコンあるいはバナジウム等の不純物金属塩化物も副生される。
【００２５】
塩化炉１で生成された四塩化チタンは、冷却系２を通過する間に沸点以下まで冷却され、四塩化チタン回収器４にて液体の形で回収される。回収された四塩化チタンは、さらに蒸留工程を経て精製されて製品として出荷される。
【００２６】
一方、前記したようにチタン鉱石中に含まれている不純物金属塩化物は、四塩化チタンガスと共に、冷却系２に送られて、不純物金属塩化物の大半は、コンデンサ３にて冷却されて固体の形で不純物回収器６に回収される。
【００２７】
また、不純物回収器６には、未反応のチタン鉱石およびコークスも一部含まれている。流動層５内にあるチタン鉱石およびコークスは反応に伴って消費され、やせ細って微粉となるが、これら鉱石とコークスの微粉は、流動層で生成した四塩化チタンガス流に乗って未反応のまま、下流側の冷却系２にキャリーオーバーされて、前記不純物回収器６に回収される。
【００２８】
不純物回収器６で回収された不純物金属塩化物および未反応の鉱石とコークスを含む固形分は、本発明においては水洗処理して不活性化処理した後、ろ過処理または遠心分離により固形物と廃液とに分離することが好ましい。
【００２９】
分離された廃液は、塩酸酸性溶液となっているため、これを加熱して発生した塩酸ガスを冷却することで塩酸水溶液として回収することができる。回収された塩酸水溶液は、鉄鋼材料の酸洗剤等に利用することができる。
【００３０】
本発明においては、当該水溶液を加熱乾燥する場合の熱源としては、スポンジチタンの製造工程で発生する余剰熱や溶融塩電解に用いる電解槽より発生する余剰熱を使用することが好ましい。
【００３１】
本発明で製造する四塩化チタンは、スポンジチタンチタンの製造原料に供される。また、スポンジチタンの製造過程で副生した還元性金属塩化物は、溶融塩電解して再び還元性金属となりリサイクル使用される。
【００３２】
これらスポンジチタンの製造工程および還元性金属の溶融塩電解工程では不可避的に熱が発生するため、このような次工程内で生成する余剰熱を廃棄物処理の熱処理工程において使用することにより、本発明に係る乾燥操作を経済的に進めることができる、という効果を奏するものである。
【００３３】
これに対して、前記方法で分離された廃液中の固形物は、未反応のチタン鉱石およびコークスが含まれているので、乾燥後、元の塩化炉に戻す形で再利用することを好ましい態様とするものである。
【００３４】
前記した未反応のチタン鉱石およびコークスは微粉状であるため、例えば、気体を媒体として塩化炉内の流動層内に吹き込むことが好ましい。前記気体としては、塩素ガスやＣＯガスを公的に使用することができる。
【００３５】
また、本願発明においては、前記のチタン鉱石およびコークスを成形して造粒体の形に加工しておいても良い。  前記したような造粒体に加工しておくことにより、塩化炉内に形成された流動層内に必ずしも吹き込む必要はなく、流動層の上方空間より流動層に向かって投下するような供給方法を選択することもできる。
【００３６】
なお、前記造粒体の成形時には、廃液を乾燥処理して回収された未反応のコークス並びにチタン鉱石に対して、新規なコークスやチタン鉱石を配合しておいても良い。
【００３７】
前記コークス並びにチタン鉱石を造粒体に配合しておくことにより、前記造粒体の塩素化速度を効果的に高めることができる、という効果を奏するものである。
【００３８】
上記した固形物の乾燥の際にも、前記した廃熱を有効に利用することができ、その結果効率よく固形物の乾燥処理を進めることができる、という効果を奏するものである。
【００３９】
以上、述べた手段以外に、不純物塩化物を含むスラリーを遠心分離にかけて、水分と故固形物を分離することもできる。その結果、ろ過処理に比べて短時間に分離処理を進めることができる、という効果を奏するものである。
【００４０】
前記した圧縮濾過器、遠心分離器としては、フィルタープレスや、ろ布型遠心分離機、無ろ布遠心分離機などといった形式を本発明に対して好適に用いることができる。
【００４１】
以上述べた方法に従うことにより、四塩化チタンの製造工程で副生する不純物金属塩化物を含む固形廃棄物からはチタン鉱石とコークスを、廃液からは塩素ガスを効果的に回収することができる、という効果を奏するものである。
【実施例】
【００４２】
以下、実施例および比較例を示すことで、本発明をより詳細に説明する。
実施例の共通条件は、以下のとおりである。
１．原料
１）チタン鉱石（合成ルチル）    
化学組成：下記表１に記載（単位は％）
粒度：１００μｍ〜５００μｍ
２）塩素ガス：純度９９．９９％
２．塩素化条件
１）温度：９００℃〜１１００℃
２）圧力：常圧
３．不純部物塩化物スラリーの処理
１）本発明では、圧縮濾過器であるフィルタープレスで処理した。
２）固形物および廃液乾燥
スポンジチタン製造用還元炉から回収された廃熱を用いて、スラリーの濾過処理で回収された廃液を加熱乾燥した。
加熱温度：５００℃〜９００℃
雰囲気：大気中
【００４３】
【表１】
2014181153.tif 000003
【００４４】
［実施例１］
図１に示したフローに沿って、四塩化チタンの製造工程で発生した不純物金属塩化物を水洗処理してスラリーを生成した。該スラリー中の塩酸、チタン鉱石、コークス、酸化鉄および水のそれぞれの含有率を調査した。
該スラリーを図１のフローに沿って処理することにより、最終的に回収された塩酸、酸化鉄、チタン鉱石およびコークスの含有率を調査した。
原料を１００とした場合の塩酸中の塩素換算値、チタン鉱石、コークス、酸化鉄、および水に関する回収率を表２に整理した。
【００４５】
その結果、表２に示すように、各原料に対する回収率は、８０％〜９５％という高い値を示した。
【００４６】
表２に示した塩素の回収量、即ち、回収された塩酸中の塩素換算値は、原料塩素に対して８０％という高い回収率を示した。また、チタン鉱石、コークスおよび水の回収率は、９５％という高い値を示した。
【００４７】
その結果、チタンおよびコークスをリサイクル使用することにより、製造された四塩化チタンの単位重量当たりの鉱石原単位およびコークス原単位がそれぞれ５％改善された。
【００４８】
【表２】
2014181153.tif 000004
【００４９】
［比較例１］
実施例１において、図１のフローに代えて、水洗処理された不純物金属塩化物スラリーをプレスフィルターを用いて、固液分離した後。廃液は、無害化処理後、下水に廃棄した。一方、固体のケーキは、産業廃棄物の形で埋め立て処分した。この間、公共下水およびプレスケーキの処分料が別途発生した。
【産業上の利用可能性】
【００５０】
本発明は、四塩化チタンの製造工程で副生する廃棄物から有価物を効果的に回収することができる。
【符号の説明】
【００５１】
１…塩化炉、
２…冷却系、
３…コンデンサ、
４…四塩化チタン回収器、
５…流動層、
６…不純物回収器。
【図１】
2014181153.tif 000005